КЛЕЕВЫЕ КОМПОЗИЦИИ И ИХ ПРИМЕНЕНИЕ

1. Термоплавкая клеевая композиция, содержащая:
а. полимерный компонент;
b. парафин; и
с. моделирующий агент; и
где моделирующий агент обеспечивают в эффективном количестве с тем, чтобы повысить ∆Н клея, по меньшей мере, на 5% по сравнению с клеевой композицией без моделирующего агента;
где средний размер кристаллов в клеевой композиции увеличен, по меньшей мере, на 10% по сравнению с клеевой композицией без моделирующего агента; и
где термостойкость клея увеличена, по меньшей мере, на 5ºF по сравнению с клеевой композицией без моделирующего агента.
2. Клей по п. 1, содержащий моделирующий агент в количестве от приблизительно 0,01 до менее чем приблизительно 0,5% в расчете на общую массу клея.
3. Клей по п. 2, где полимер выбирают из группы, состоящей из сополимера этилена и винилацетата, металлоценового полиолефина, сополимера этилена и бутилакрилата или их смесей.
4. Клей по п. 1, где моделирующий агент представляет собой производные сахаров и сахарных спиртов или имеет структуру:
Ar-L1-X-L2-R,
где Х представляет собой сахар или сахарный спирт;
Ar представляет собой замещенную или незамещенную арилсодержащую функциональную группу;
R представляет собой Н, алкил, алкенил, гидроксил, алкоксигруппу и алкил-галогенид или замещенную или незамещенную арилсодержащую функциональную группу; и
L1 и L2 независимо представляют собой функциональную группу ацеталя или простого эфира.
5. Клей по п. 4, где Х в соединении моделирующего агента выбирают из группы, состоящей из аллозы, альтрозы, фруктозы, галактозы, глюкозы, гулозы, идозы, маннозы, сорбозы, талозы, тагатозы, арабинозы, рибозы, рибулозы, ксилозы, ксилулозы, ликсозы, эритрозы, треозы, сорбита или ксилита.
6. Клей по п. 1, где моделирующий агент выбирают из группы, состоящей из 12-OH-стеарата Li, стеарата Al, стеарата Mg, стеарата Са, 12-гидрокси-стеариновой кислоты и их смесей.
7. Клей по п. 1, где моделирующий агент выбирают из группы, состоящей из фениловых сложных эфиров, алифатических аминов, перфторалканов, н-алканамидов, ариламидов, моноамидов, диамидов, трисамидов, полиамидов, аммониевых и фосфониевых солей, аминокислот, пептидов, мочевины и тиомочевины, уретанов, уреидопиримидонов, аминопиримидонов и их соответствующих производных.
8. Изделие, включающее в себя клей по п. 1.
9. Способ получения кристаллов в клее, включающий:
а) нагревание первого компонента до расплавленного состояния;
b) добавление моделирующего агента в первый компонент до тех пор, пока не образуется однородная первая смесь;
с) добавление второго компонента в первую смесь с получением второй смеси и
d) охлаждение второй смеси до комнатной температуры;
где первый и второй компоненты представляют собой парафин или полимер;
где первый компонент имеет более низкую температуру кристаллизации, чем температура кристаллизации второго компонента;
где второй компонент представляет собой оставшийся парафин или полимер; и
где моделирующий агент представляет собой жирную кислоту или ее соль или имеет структуру
Ar-L1-X-L2-R,
где Х представляет собой сахар или сахарный спирт;
Ar представляет собой замещенную или незамещенную арилсодержащую функциональную группу;
R представляет собой Н, алкил, алкенил, гидроксил, алкоксигруппу и алкил-галогенид или замещенную или незамещенную арилсодержащую функциональную группу и
L1 и L2 независимо представляют собой функциональную группу ацеталя или простого эфира.
10. Способ по п. 9, где жирную кислоту или ее соль выбирают из группы, состоящей из 12-OH-стеарата Li, стеарата Al, стеарата Mg, стеарата Са и 12-гидроксистеарата.